ПОЛУЧЕНИЕ КОМПОЗИЦИОННЫХ МАТЕРИАЛОВ НА ОСНОВЕ ЦЕОЛИТА С ИЕРАРХИЧЕСКОЙ ПОРИСТОСТЬЮ

1. Способ получения композиционного материала с несущей структурой и покрытием на поверхности несущей структуры, причем покрытие в качестве активного компонента содержит кристаллы цеолитного или цеолитоподобного материала и причем в покрытии образованы межкристаллитные мезо- и/или макропоры, отличающийся тем, что способ включает следующие стадии:
a) приготовление суспензии, которая содержит наноразмерные первичные кристаллы из цеолитного или цеолитоподобного материала, а также соединения-предшественники цеолитного или цеолитоподобного материала,
b) нанесение приготовленной на стадии a) суспензии на поверхность несущей структуры,
c) сгущение суспензии, нанесенной на стадии b), путем по меньшей мере частичного удаления растворителя, образующего жидкую фазу суспензии, чтобы получить покрытие, которое содержит первичные кристаллы и соединения-предшественники,
d) выдерживание покрытия на поверхности несущей структуры, полученного на стадии c), в паросодержащей атмосфере при повышенной температуре, чтобы содержащиеся соединения-предшественники превратились в цеолитный или цеолитоподобный материал и вместе с первичными кристаллами образовали покрытие, содержащее кристаллы цеолитного или цеолитоподобного материала.
2. Способ по п. 1, причем приготовление суспензии на стадии a) осуществляют тем, что первичные кристаллы синтезируют путем частичной конверсии реакционной смеси, содержащей (i) растворитель, (ii) соединения-предшественники цеолитного или цеолитоподобного материала, а также, предпочтительно, (iii) темплатный компонент, и
причем приготовленную таким образом суспензию с содержащимися в ней первичными кристаллами и непрореагировавшими соединениями-предшественниками на стадии b) наносят на поверхность несущей структуры без предварительного выделения синтезированных первичных кристаллов.
3. Способ по одному из пп. 1 или 2, причем наноразмерные первичные кристаллы имеют размер от 20 до 200 нм.
4. Способ по одному из пп. 1-3, причем покрытие, образованное на стадии d), свободно от связующего материала.
5. Способ по одному из пп. 1-4, причем образованный при конверсии на стадии d) цеолитный или цеолитоподобный материал связывает первичные кристаллы в покрытии.
6. Способ по одному из пп. 1-5, причем несущая структура образована из металлического или керамического материала.
7. Способ по одному из пп. 1-6, причем соединения-предшественники цеолитного или цеолитоподобного материала в суспензии, приготовленной на стадии a), содержат по меньшей мере один тип соединений кремния, выбранный из кремниевой кислоты, солей кремниевой кислоты и сложных эфиров кремниевой кислоты.
8. Способ по одному из пп. 1-7, причем соединения-предшественники цеолитного или цеолитоподобного материала в суспензии, приготовленной на стадии a), содержат по меньшей мере один тип соединений алюминия, выбранный из алюминатов, алюминиевых солей, гидратированного алюминия и алкоголятов алюминия.
9. Способ по одному из пп. 2-8, причем темплатный компонент представляет собой тетраорганоаммоний-катион или тетраорганофосфоний-катион.
10. Способ по одному из пп. 1-9, причем на стадии c) сгущения суспензии из нее удаляют по меньшей мере 40 вес.% растворителя от полного веса растворителя в наносимой суспензии.
11. Способ по одному из пп. 1-10, причем на стадии d) выдерживание покрытия на поверхности несущей структуры, полученного на стадии c), при повышенной температуре в атмосфере, содержащей водяной пар, осуществляют при температуре в диапазоне от 100°C до 170°C.
12. Способ по одному из пп. 1-11, причем стадии b) и c) повторяют несколько раз.